(57)【特許請求の範囲】
【請求項１】
ケース内の半導体素子をシリコーンゲルにより封止もしくは充填している半導体装置であって、該シリコーンゲルの２５℃、せん断周波数０.１Hzにおける損失弾性率が１.０×１０3〜１.０×１０5dyne／cm2であり、複素弾性率が１.０×１０6dyne／cm2以下であり、かつＪＩＳ  Ｋ  ２２２０に規定される１／４ちょう度が２０〜８０であることを特徴とする半導体装置。
【請求項２】
半導体装置がパワーモジュールであることを特徴とする、請求項１記載の半導体装置。
【発明の詳細な説明】
【０００１】
【発明の属する技術分野】
本発明は、ケース内の半導体素子をシリコーンゲルにより封止もしくは充填している半導体装置に関し、詳しくは、ヒートサイクル時の気泡や亀裂の生成が抑制されたシリコーンゲルにより半導体素子を封止もしくは充填している、優れた信頼性を有する半導体装置に関する。
【０００２】
【従来の技術】
半導体素子を主要な構成部品とする半導体装置は、一般に、外部からの機械的応力から該素子を保護するために、該素子がケース内に設置されており、さらに、外部からの振動を緩和して、湿気を遮断するために該素子がシリコーンゲルにより封止もしくは充填されている(特開昭６１−４８９４５号公報、特開昭６２−１０４１４５号公報、および特開平８−４６０９３号公報参照)。
【０００３】
【発明が解決しようとする課題】
しかし、ケース内の半導体素子をシリコーンゲルにより封止もしくは充填している半導体装置がヒートサイクルを受けた場合には、該シリコーンゲル中に気泡や亀裂が生成して、該半導体装置の信頼性が低下するという問題があった。そして、この問題は、複数の電気素子を１つの基板内に組み込んだようなモジュールにおいて、特に顕著であった。
【０００４】
本発明者らは、上記の課題を解決するため鋭意検討した結果、本発明に到達した。
すなわち、本発明の目的は、ヒートサイクル時の気泡や亀裂の生成が抑制されたシリコーンゲルにより半導体素子を封止もしくは充填している、優れた信頼性を有する半導体装置を提供することにある。
【０００５】
【課題を解決するための手段】
本発明は、ケース内の半導体素子をシリコーンゲルにより封止もしくは充填している半導体装置であって、該シリコーンゲルの２５℃、せん断周波数０.１Hzにおける損失弾性率が１.０×１０3〜１.０×１０5dyne／cm2であり、複素弾性率が１.０×１０6dyne／cm2以下であり、かつＪＩＳ  Ｋ  ２２２０に規定される１／４ちょう度が２０〜８０であることを特徴とする半導体装置に関する。
【０００６】
【発明の実施の形態】
本発明の半導体装置を詳細に説明する。
本発明の半導体装置は、ケース内の半導体素子をシリコーンゲルにより封止もしくは充填している半導体装置である。このような半導体素子としては、ＩＣ、ハイブリッドＩＣ、ＬＳＩ等の半導体素子；このような半導体素子、コンデンサ、電気抵抗器等の電気素子を実装した電気回路やモジュール；１Ｗ以上の電力を扱えるパワーＩＣ；静電誘導トランジスタ(ＳＩＴ：Ｓtatic  Ｉnduction  Ｔransistor)、ＭＯＳ型(パワーＭＯＳＦＥＴ)、ＭＯＳ型とバイポーラ型を組み合わせたＩＧＢＴ(Ｉnsulated  Ｇate  Ｂipolar  Ｔransistor)、ショットキバリアゲート型化合物(ＧａＡｓ)ＦＥＴ等のパワートランジスタ；パワー半導体素子が例示される。また、このような半導体素子を保護するためのケースとしては、金属製のものや、プラスチック製のものが例示される。このような本発明の半導体装置としては、電極と電極、電気素子と電気素子、電気素子とケース等の隙間が狭いものや、これらの構造がこのシリコーンゲルの膨張・収縮に追随しにくい構造を有するものが例示される。このような構造を有する半導体装置においても、これがヒートサイクルを受けた場合でも半導体素子を封止もしくは充填しているシリコーンゲル中の気泡や亀裂の生成が抑制されているという特徴がある。このような半導体装置としては、例えば、ＩＣ、ハイブリッドＩＣ、ＬＳＩ等の半導体素子、コンデンサ、電気抵抗器等の電気素子を実装した電気回路やモジュールをシリコーンゲルにより封止もしくは充填している、ＯＡ、情報、自動車、家電、ＦＡ等の分野で使用される各種モータ制御用パワーＩＣ、電源分野で２００ＶラインオペレートパワーＩＣ、自動車分野でのランプ／ソレノイドドライブ用ハイサイドスイッチ等のパワーＩＣ、複数個のパワー半導体素子を１つのパッケージに組み込んで、電流容量を大きくしたパワーモジュール、自動車用のイグナイターやレギュレータが挙げられ、特に、パワーモジュールが好適である。
【０００７】
本発明の半導体装置においては、半導体素子を封止もしくは充填しているシリコーンゲルの２５℃、せん断周波数０.１Hzにおける損失弾性率が１.０×１０3〜１.０×１０5dyne／cm2であり、かつ、複素弾性率が１.０×１０6dyne／cm2以下であることを特徴としており、特に、このシリコーンゲルの２５℃、せん断周波数０.１Hzにおける損失弾性率が３.０×１０3〜３.０×１０4dyne／cm2であり、かつ、この複素弾性率が１.０×１０5dyne／cm2以下であることことが好ましい。これは、このような範囲の損失弾性率および複素弾性率を有するシリコーンゲルにより半導体素子を封止もしくは充填している半導体装置は、これがヒートサイクルを受けても、該シリコーンゲル中の気泡や亀裂の形成が抑制されているので、絶縁破壊強さ等の電気特性の低下がなく、信頼性が優れるためである。
【０００８】
このようなシリコーンゲルを形成するためのシリコーンゲル組成物としては、例えば、アルケニル基含有オルガノポリシロキサン、ケイ素原子結合水素原子含有オルガノポリシロキサン、およびヒドロシリル化反応用触媒からなるヒドロシリル化反応硬化型シリコーンゲル組成物、シラノール基またはケイ素原子結合アルコキシ基含有オルガノポリシロキサン、ケイ素原子結合アルコキシ基含有シラン、および縮合反応用触媒からなる脱アルコール縮合反応硬化型シリコーンゲル組成物、アクリル官能性基含有オルガノポリシロキサンを主成分とする紫外線硬化型シリコーンゲル組成物が挙げられ、比較的速やかに全体が硬化することから、ヒドロシリル化反応硬化型シリコーンゲル組成物であることが好ましい。
【０００９】
半導体素子を封止もしくは充填しているシリコーンゲルの２５℃、せん断周波数０.１Hzにおける損失弾性率および複素弾性率は、例えば、このシリコーンゲルを厚さ５〜６mm、直径２０mmの円形プレート状に調整した後、これを動的粘弾性測定装置により測定することにより求められる。
【００１０】
また、本発明の半導体装置において、半導体素子を封止もしくは充填しているシリコーンゲルのＪＩＳ  Ｋ  ２２２０に規定される１／４ちょう度は２０〜８０の範囲内である。これは、この１／４ちょう度がこの範囲内であるようなシリコーンゲルが繰り返しのヒートサイクルや振動を受けても、該シリコーンゲル中に気泡や亀裂の生成が著しく抑制されるからである。
【００１１】
本発明の半導体装置を調製する方法は限定されず、例えば、半導体素子を設置したケース内にシリコーンゲル組成物を注入した後、該組成物を加熱したり、室温で放置したり、紫外線を照射することにより硬化させる方法が挙げられ、特に、比較的速やかに全体が硬化することから、該組成物としてヒドロシリル化反応硬化型のものを用いて、加熱により硬化させることがが好ましい。この際には、加熱温度が高くなると、半導体素子を封止もしくは充填しているシリコーンゲル中に気泡や亀裂が生成しやすくなる傾向があるので、５０〜２５０℃の範囲内に加熱することが好ましく、特に、７０〜１３０℃の範囲内に加熱することが好ましい。
【００１２】
【実施例】
本発明の半導体装置を実施例により詳細に説明する。なお、実施例中の特性は２５℃において測定した値であり、シリコーンゲルの特性は次のようにして測定した。
［シリコーンゲルの損失弾性率および複素弾性率］
ヒドロシリル化反応硬化型のシリコーンゲル組成物を１２５℃で１時間加熱することにより、厚さ５〜６mm、直径２０mmの円形プレート状のシリコーンゲルを作成した。このシリコーンゲルの２５℃、せん断周波数０.１Hzにおける損失弾性率および複素弾性率をレオメトリック社製の動的粘弾性測定装置（商品名：ダイナミックアナライザーＡＲＥＳ）により測定した。
［シリコーンゲルの１／４ちょう度］
５０mlのガラスビーカーにヒドロシリル化反応硬化型のシリコーンゲル組成物を静かに注いだ後、１２５℃で１時間加熱することによりシリコーンゲルを作成した。このシリコーンゲルの１／４ちょう度をＪＩＳ  Ｋ  ２２２０に規定の方法により測定した。
【００１３】
［実施例１〜５・比較例１〜６］
各種の１／４ちょう度、損失弾性率、および複素弾性率を有するシリコーンゲルを形成することができるヒドロシリル化反応硬化型のシリコーンゲル組成物を用いて図１で表される半導体装置を作成した。すなわち、この半導体装置は、半導体素子(ＩＧＢＴ)１が、銅製回路配線２を設けたセラミック製基板３上に接着剤により載置され、この回路配線２とボンディングワイヤにより電気的に接続されている。このセラミック製基板３上の回路配線２には外部接続端子４が設けられており、また、半導体素子１以外の電気抵抗器やコンデンサ等の各種電気素子が実装されている。この半導体素子１および各種の電気素子を実装したセラミック製基板３は、ポリエチレンテレフタレート（ＰＥＴ）等のプラスチック製のケース５内に接着剤により固定されている。
【００１４】
この半導体素子１を設置したケース５の内部にヒドロシリル化反応硬化型のシリコーンゲル組成物を静かに注ぎ込んだ。その後、この半導体装置ごと、室温、５mmHg以下の条件で１０分間減圧脱泡した後、これを１２５℃のオーブン中で１時間加熱することにより、このシリコーンゲル組成物をを硬化させてシリコーンゲル６を形成した。
【００１５】
このようにして調製した各々５個の半導体装置について、−４０℃で１時間、１２５℃で１時間を１サイクルとするヒートサイクル試験を行った。５００サイクル後のシリコーンゲルの外観（気泡・亀裂の有無および程度）、および外部接続端子４を用いた絶縁破壊強さ（毎秒１kVの割合で昇圧）を測定した。これらの測定結果を表１に示した。なお、表中のシリコーンゲルの外観はそれぞれ、
Ａ：気泡・亀裂の生成が全くない、
Ｂ：気泡・亀裂が生成し、その大きさが１０mm未満である、
Ｃ：気泡・亀裂が生成し、その大きさが１０〜３０mmである、
Ｄ：気泡・亀裂が生成し、その大きさが３０mm以上である、
を示している。また、表中の半導体装置の不良率は、半導体装置５個中の絶縁破壊強さが５KV／mm以下である半導体装置の個数を示している。
【００１６】
【表１】
0003822321.tif 000002
【００１７】
【発明の効果】
本発明の半導体装置は、半導体素子を封止もしくは充填しているシリコーンゲルの２５℃、せん断周波数０.１Hzにおける損失弾性率が１.０×１０3〜１.０×１０5dyne／cm2であり、複素弾性率が１.０×１０6dyne／cm2以下であり、かつＪＩＳ  Ｋ  ２２２０に規定される１／４ちょう度が２０〜８０であるので、ヒートサイクルを受けた場合でも、該シリコーンゲル中の気泡や亀裂の生成が抑制され、信頼性が優れるという特徴がある。
【図面の簡単な説明】
【図１】  図１は、本発明の一例であり、実施例で用いた半導体装置の断面図である。
【図２】  図２は、半導体素子を封止もしくは充填しているシリコーンゲル中に気泡矢や亀裂が生成した半導体装置の断面図である。
【符号の説明】
１  半導体素子(ＩＧＢＴ)
２  銅製回路配線
３  セラミック製基板
４  外部取出端子
５  プラスチック製ケース
６  シリコーンゲル
７  シリコーンゲル中に生成した気泡や亀裂
【図１】
0003822321.tif 000003
【図２】
0003822321.tif 000004